실시 예 A : 코팅 및 경화 . 슬롯 다 이 코터 ( nTact nRad 코터 ) 를 사용 하 여 액체 배합 실시 예 1 내지 9 각각 의 박막 을 글 래스 슬라이드 에 40 내지 130 μ m 의 두께 로 코팅 하 였 다 . 90 ℃ 에서 소프트 베이 킹 공정 을 이용 해 배합 물 의 용매 를 제거 하 였 다 . D 전구 ( 100 내지 440 nm 의 방사선 에너지 출력 ) 가 장착 된 퓨전 UV 경화 시스템 ( F 300 S ) 을 사용 하 여 각각 의 코팅 된 필름 을 경화 시켰 다 . 장착 된 컨베이어 의 벨트 속도 를 약 15 . 25 m / 분 ( 약 50 ft / 분 ) 으로 설정 하 였 다 . 각각 의 코팅 된 기재 를 충분 한 경화 를 위한 2 , 000 내지 4 , 500 mJ / cm 2 의 UV 선량 에 도달 하 도록 UV 벨트 에 여러 번 통과 시켰 다 . 경화 된 필름 을 90 ℃ 에서 15 분 동안 베이 킹 하 여 잔류 유기 용매 및 미 반응 단량체 를 모두 제거 하 였 다 . 경화 된 우레탄 ( 메트 ) 아크릴 레이트 폴리머 코팅 을 면도날 을 사용 하 여 기재 로부터 박리 시키 고 , 얻 어 진 필름 에 대해 다음 의 기계 적 시험 및 광학 시험 을 수행 하 였 다 .